(57)【要約】    （Ａ）ポリプロピレンポリマーと、（Ｂ）ポリオレフィンエラストマーと、（Ｃ）本明細書で定義される式（Ｉ）を有する化合物と、（Ｄ）添加剤成分と、を含む組成物。また、組成物から作製された物品。  【選択図】なし【特許請求の範囲】
【請求項１】
組成物であって、
（Ａ）ポリプロピレンポリマーと、
（Ｂ）ポリオレフィンエラストマーと、
（Ｃ）式（Ｉ）を有する化合物であって、
【化１】
2020535290.tif 000015
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物と、
（Ｄ）添加剤成分と、を含む、組成物。
【請求項２】
組成物であって、
（Ａ）５０重量％〜８５重量％のポリプロピレンポリマー、
（Ｂ）５重量％〜３５重量％のポリオレフィンエラストマーと、
（Ｃ）式（Ｉ）を有する化合物０．０１重量％〜２０重量％の化合物であって、
【化２】
2020535290.tif 000016
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物と、
（Ｄ）０重量％〜３０重量％の添加剤成分と、を含む、組成物。
【請求項３】
前記ポリオレフィンエラストマーが、エチレン／α−オレフィンコポリマーである、請求項１〜２のいずれかに記載の組成物。
【請求項４】
ＶＯＣ試験法に従って測定した場合、０．０１ｍｇ／ｍ３未満のホルムアルデヒドを含む、請求項１〜３のいずれかに記載の組成物。
【請求項５】
ＶＯＣ試験法に従って測定した場合、０．０１ｍｇ／ｍ３未満のアセトアルデヒドを含む、請求項１〜４のいずれかに記載の組成物。
【請求項６】
ＶＯＣ試験法に従って測定した場合、０．０１ｍｇ／ｍ３以下のアクロレインを含む、請求項１〜５のいずれかに記載の組成物。
【請求項７】
１７００ＭＰａを超える曲げ弾性率および引張弾性率、
３０ＭＰａを超える曲げ降伏強度、ならびに
２０ＭＰａを超える引張降伏強度を含む、請求項１〜６のいずれかに記載の組成物。
【請求項８】
３１ｋＪ／ｍ２を超える２３℃での衝撃強度、および
４．２０ｋＪ／ｍ２を超える−３０℃での衝撃強度を含む、請求項１〜７のいずれかに記載の組成物。
【請求項９】
請求項１〜８のいずれかに記載の組成物から作製された物品。
【請求項１０】
自動車内装部品の形態の請求項９に記載の物品。
【発明の詳細な説明】
【技術分野】
【０００１】
本開示は、アルデヒド除去に有用な熱可塑性ポリオレフィン組成物に関する。
【０００２】
自動車内装部品は、典型的には、ポリオレフィンエラストマー（ＰＯＥ）を含有するＴＰＯ組成物などの熱可塑性ポリオレフィン（ＴＰＯ）組成物から作製される。車内の空気品質に関する要望および消費者の懸念の高まりにより、自動車内装部品で許容されるアルデヒドなどの揮発性有機化合物（ＶＯＣ）の濃度を制限する政府の規制が導入されている。例えば、近時、自動車内装部品のアルデヒド濃度を、０．１０ｍｇ／ｍ３未満のホルムアルデヒド、０．２０ｍｇ／ｍ３未満のアセトアルデヒド、および０．０５ｍｇ／ｍ３未満のアクロレインに制限する特定の規制が施行された。
【０００３】
結果として、アルデヒド除去に有用な熱可塑性ポリオレフィン組成物に関するニーズが存在する。十分な靭性および剛性などの自動車内装部品にとって重要な機械的特性のバランスを維持しながら、アルデヒド濃度を大幅に低減する、熱可塑性ポリオレフィン組成物に関するニーズもまた存在する。
【発明の概要】
【０００４】
特定の実施形態において、本開示は、熱可塑性ポリオレフィン組成物に関し、本熱可塑性ポリオレフィン組成物は、
（Ａ）ポリプロピレンポリマーと、
（Ｂ）エラストマー成分と、
（Ｃ）式（Ｉ）を有する化合物であって、
【化１】
2020535290.tif 000002
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物と、を含む。
【０００５】
任意選択的に、特定の実施形態において、本開示の組成物は、（Ｄ）添加剤成分および／または（Ｅ）相溶化剤をさらに含み得る。
【０００６】
特定の実施形態において、本開示は、熱可塑性ポリオレフィン組成物に関し、本熱可塑性ポリオレフィン組成物は、
（Ａ）５０重量％〜９９．９９重量％のポリプロピレンポリマーと、
（Ｂ）０重量％〜３５重量％のエラストマー成分と、
（Ｃ）式（Ｉ）を有する化合物０．０１重量％〜２０重量％の化合物であって、
【化２】
2020535290.tif 000003
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物と、
（Ｄ）０重量％〜４９．９９重量％の添加剤成分と、
（Ｅ）０重量％〜１０重量％の相溶化剤と、を含む。
【０００７】
特定の実施形態において、本開示は、熱可塑性ポリオレフィン組成物から作製される物品に関し、本熱可塑性ポリオレフィン組成物は、
（Ａ）ポリプロピレンポリマーと、
（Ｂ）エラストマー成分と、
（Ｃ）式（Ｉ）を有する化合物であって、
【化３】
2020535290.tif 000004
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物と、を含む。
【０００８】
任意選択的に、特定の実施形態において、本開示の熱可塑性ポリオレフィン組成物は、（Ｄ）添加剤成分および／または（Ｅ）相溶化剤をさらに含み得る。
【発明を実施するための形態】
【０００９】
定義
米国特許実務の目的上、参照されるいずれの特許、特許出願、または特許公開の内容も、特に、定義の開示（本開示において具体的に提供されるいかなる定義とも矛盾しない程度で）および当技術分野における一般知識に関して、それらの全体が参照により組み込まれる（またはその等価な米国版もまた参照により組み込まれる）。
【００１０】
本明細書に開示される数値範囲は、下限値から上限値（これらを含む）までのすべての値、ならびに１０進値を含む。範囲が明確な値（例えば、１〜７）を含む範囲に関して、任意の２つの明確な値の間の任意の部分範囲が含まれる（例えば、１〜２、２〜６、５〜７、３〜７、５〜６など）。
【００１１】
相反する記載がない限り、文脈から暗黙的に、または当技術分野で慣例であると明示されていない限り、すべての部およびパーセントは、重量に基づいており、すべての試験方法は、本開示の提出日現在のものである。
【００１２】
「エラストマー」は、比較的低い応力下で大きな可逆的変形を受けるポリマーである。エラストマーは、熱可塑性または熱硬化性のいずれかであり得る。「熱可塑性エラストマー」は、熱可塑性の特性を有するエラストマーである。すなわち、熱可塑性エラストマーは、任意選択的に成形されるか、または他の方法で形成され、溶融点または軟化点を超える温度で再処理される。本明細書での使用に好適なポリオレフィンエラストマーは、熱可塑性エラストマーである。
【００１３】
「エチレン系ポリマー」、「エチレンポリマー」、または同様の用語は、５０重量％以上、すなわち過半量の重合エチレンモノマー（ポリマーの総重量に基づいて）を含有し、任意選択的に、少なくとも１つのコモノマーを含有し得る、ポリマーを意味する。
【００１４】
「エチレン／α−オレフィンポリマー」または「エチレン／アルファ−オレフィンポリマー」は、ポリマーの重量に基づいて、５０重量％以上、すなわち過半量の重合エチレン、および１つ以上のアルファ−オレフィンコモノマー含有し得る、ポリマーである。
【００１５】
「ホモポリマー」は、単一のモノマー型に由来する反復単位を含むポリマーであるが、連鎖移動剤などのホモポリマーを調製する際に使用される残存量の他の構成要素を除外しない。
【００１６】
「オレフィンポリマー」、「オレフィン性ポリマー」、「オレフィン性インターポリマー」、「ポリオレフィン」などの用語は、単純なオレフィンから誘導されたポリマーを指す。「ポリオレフィン」は、（ポリマーの総重量に基づいて）５０重量％以上、すなわち過半量の重合オレフィンモノマーを含有し、任意選択的に、少なくとも１つのコモノマーを含有し得る。α−オレフィンモノマーの非限定的な例として、Ｃ２、またはＣ３〜Ｃ４、またはＣ６、またはＣ８、またはＣ１０、またはＣ１２、またはＣ１６、またはＣ１８、またはＣ２０α−オレフィン、例えば、エチレン、プロピレン、１−ブテン、１−ヘキセン、４−メチル−１−ペンテン、１−オクテンが挙げられる。代表的なポリオレフィンとしては、ポリエチレン、ポリプロピレン、ポリブテン、ポリイソプレン、およびこれらの様々なインターポリマーが挙げられる。
【００１７】
「ポリマー」は、同一の種類または異なる種類であるかに関わらず、重合形態でポリマーを構成する複数のおよび／または繰り返しの「単位」または「ｍｅｒ単位」を提供するモノマーを重合することによって製造される化合物である。「ポリマー」としては、ホモポリマー、コポリマー、ターポリマー、インターポリマーなどが含まれる。「ポリマー」はまた、例えば、ランダム、ブロックなどのすべての形態のコポリマーも包含する。「インターポリマー」は、少なくとも２種類のモノマーまたはコモノマーの重合によって調製されるポリマーである。インターポリマーには、これらに限定されないが、（通常、２種の異なる種類のモノマーまたはコモノマーから調製されるポリマーを指す）コポリマー、（通常、３種の異なる種類のモノマーまたはコモノマーから調製されるポリマーを指す）ターポリマー、（通常、４種の異なる種類のモノマーまたはコモノマーから調製されるポリマーを指す）テトラポリマーなどが含まれる。「エチレン／α−オレフィンポリマー」および「プロピレン／α−オレフィンポリマー」という用語は、それぞれ重合エチレンまたはプロピレンと、１つ以上の追加の重合可能α−オレフィンモノマーとから調製される、上に説明されるコポリマーを示す。ポリマーはしばしば、１つ以上の特定のモノマー「から作製される」、特定のモノマーもしくはモノマーの種類「に基づく」、または特定のモノマー含有量「を含有する」等として言及されるが、この文脈において、「モノマー」という用語は、非重合種ではなく、特定のモノマーの重合レムナントを指していることが理解されることに留意されたい。一般に、本明細書におけるポリマーは、対応するモノマーの重合形態である「単位」に基づくものと称される。
【００１８】
「ポリプロピレンポリマー」、「プロピレン系ポリマー」、または「プロピレンポリマー」とは、５０重量％以上、すなわち過半量の重合プロピレンモノマー（ポリマーの総重量に基づいて）を含有し、任意選択的に、少なくとも１つのコモノマーを含有し得る、ポリマーを意味する。したがって、「ポリプロピレン」という一般用語は、プロピレンホモポリマー、プロピレンインターポリマー、２つ以上のプロピレンホモポリマーのブレンド、２つ以上のプロピレンインターポリマーのブレンド、および１つ以上のプロピレンホモポリマーと１つ以上のプロピレンインターポリマーとのブレンドを含む。
【００１９】
「ポリスチレン」は、モノマーの唯一の種類としてスチレンモノマーから調製された芳香族ポリマーである。したがって、ポリスチレンはスチレンホモポリマーである。「ポリスチレン」という総称は、耐衝撃性改良ポリスチレンを含む。
【００２０】
「スチレン系ブロックコポリマー」は、別のコモノマーの別のブロックセグメントと組み合わせて少なくとも１つのスチレン系モノマーのブロックセグメントを有するエラストマーである。スチレンブロックコポリマーの構造は、直鎖または放射型、およびジブロックまたはトリブロック型であり得る。スチレン系ブロックコポリマーは、登録商標名ＶＥＣＴＯＲの下でＤｅｘｃｏ  Ｐｏｌｙｍｅｒｓから、登録商標名ＫＲＡＴＯＮの下でＫｒａｔｏｎ  Ｃｏｒｐｏｒａｔｉｏｎから、および登録商標名ＳＯＬＰＲＥＮＥの下でＤｙｎａｓｏｌから入手可能である。
【００２１】
「熱可塑性」材料は、加熱すると繰り返し軟化して流動可能になり、室温まで冷却すると硬化状態に戻ることができる直鎖または分岐ポリマーである。さらに、熱可塑性プラスチックは、軟化状態に加熱されると、いずれかの所定の形状の物品に成形または押し出されることができる。
（Ａ）ポリプロピレンポリマー
【００２２】
本組成物は、ポリプロピレンポリマーを含む。特定の実施形態において、本組成物は、組成物の総重量に基づいて、５０重量％〜９９．９９重量％（例えば、５０重量％〜９０重量％、５０重量％〜８５重量％、５０重量％〜８０重量％、５５重量％〜７５重量％、６０重量％〜７０重量％、６０重量％〜６５重量％、６１重量％〜６４重量％、および／または６２重量％〜６３重量％）のポリプロピレンポリマーを含む。言い換えれば、特定の実施形態において、本組成物は、組成物の総重量に基づいて、５０重量％、または５５重量％、または６０重量％、または６１重量％、または６２重量％、または６３重量％、または６４重量％、または６５重量％、または７０重量％、または７５重量％、または８０重量％、または８５重量％、または９０重量％、または９９．９９重量％のポリプロピレンポリマーを含む。
【００２３】
特定の実施形態では、ポリプロピレンポリマーは、ポリマーの総重量に基づいて５０重量％超、または６０重量％、または７０重量％、または７５重量％〜８０重量％、または９０重量％、または９５重量％、または９８重量％、または９９重量％、または１００重量％の重合プロピレンモノマーを含む。ポリプロピレンポリマーの残りは、エチレンおよび／または４、もしくは６〜８、もしくは１２、もしくは１６、もしくは２０個の炭素原子を有するα−オレフィンの単位に由来する。実施形態において、α−オレフィンは、Ｃ４〜Ｃ２０直鎖状、分岐状、または環状α−オレフィンである。
【００２４】
好適なポリプロピレンポリマーの非限定的な例としては、ポリプロピレンホモポリマー（例えば、Ｂｒａｓｋｅｍ（商標）ポリプロピレンＨ５０２−２５ＲＺ）、ポリプロピレンランダムコポリマー（例えば、Ｂｒａｓｋｅｍ（商標）ポリプロピレンＲ７５１−１２Ｎ）、ポリプロピレン衝撃コポリマー（例えば、ＳＫ  Ｇｌｏｂａｌ  Ｃｈｅｍｉｃａｌから入手可能なＹＵＰＬＥＮＥ（商標）ＢＸ３９００およびＢｒａｓｋｅｍ（商標）Ｐｏｌｙｐｒｏｐｙｌｅｎｅ  Ｔ７０２−１２Ｎ）、グラフトポリプロピレンコポリマー、およびブロックプロピレンコポリマー（例えば、Ｔｈｅ  Ｄｏｗ  Ｃｈｅｍｉｃａｌ  Ｃｏｍｐａｎｙから入手可能なポリプロピレンオレフィンブロックコポリマー（ＰＰ−ＯＢＣ））が挙げられる。
【００２５】
様々な実施形態では、ポリプロピレンポリマーはポリプロピレンインパクトコポリマーである。
【００２６】
様々な実施形態において、ポリプロピレンポリマーは、ＡＳＴＭ  Ｄ７９２に従うと、０．８９０〜０．９２０ｇ／ｃｍ３（例えば、０．８９０〜０．９１５ｇ／ｃｍ３、０．８９０〜０．９１０ｇ／ｃｍ３、０．８９５〜０．９０５ｇ／ｃｍ３など）の密度を有する。言い換えれば、様々な実施形態において、ポリプロピレンポリマーは、ＡＳＴＭ  Ｄ７９２に従うと、０．８９０ｇ／ｃｍ３、または０．８９５ｇ／ｃｍ３、または０．９００ｇ／ｃｍ３〜０．９０５ｇ／ｃｍ３、または０．９１０ｇ／ｃｍ３、または０．９１５ｇ／ｃｍ３、または０．９２０ｇ／ｃｍ３の密度を有する。
【００２７】
様々な実施形態において、ポリプロピレンポリマーは、２３０℃／２．１６ｋｇにおいてＡＳＴＭ  Ｄ１２３８に従うと、１ｇ／１０分〜２００ｇ／１０分（例えば、１ｇ／１０分〜１５０ｇ／１０分、１５ｇ／１０分〜１００ｇ／１０分、３０ｇ／１０分〜１００ｇ／１０分、４０〜９０ｇ／１０分、４５〜８０ｇ／１０分、５０〜７０ｇ／１０分、５５〜６５ｇ／１０分）のメルトフローレートを有する。言い換えれば、様々な実施形態において、ポリプロピレンポリマーは、２３０℃／２．１６ｋｇにおいてＡＳＴＭ  Ｄ１２３８に従うと、１ｇ／１０分、または１５ｇ／１０分、または３０ｇ／１０分、または４０ｇ／１０分、または５０ｇ／１０分、または５５ｇ／１０分、または６０ｇ／１０分から、６５ｇ／１０分、または７０ｇ／１０分、または８０ｇ／１０分、または９０ｇ／１０分、または１００ｇ／１０分、または１５０ｇ／１０分、または２００ｇ／１０分までのメルトフローレートを有する。
【００２８】
本明細書での使用に好適なポリプロピレンは、以下の特性のうちの１つ、いくつか、またはすべてを有し得る：
（ａ）ＡＳＴＭ  Ｄ７９２に従うと、０．８９０ｇ／ｃｍ３、もしくは０．８９５ｇ／ｃｍ３、もしくは０．９００ｇ／ｃｍ３〜０．９０５ｇ／ｃｍ３、もしくは０．９１０ｇ／ｃｍ３、もしくは０．９１５ｇ／ｃｍ３、もしくは０．９２０ｇ／ｃｍ３の密度、および／または
（ｂ）２３０℃／２．１６ｋｇにおいてＡＳＴＭ  Ｄ１２３８に従うと、５０ｇ／１０分、もしくは５５ｇ／１０分、もしくは６０ｇ／１０分から、６５ｇ／１０分、もしくは７０ｇ／１０分、もしくは８０ｇ／１０分、もしくは９０ｇ／１０分、もしくは１００ｇ／１０分までのメルトフローレート。
【００２９】
１つ以上の実施形態において、ポリプロピレンポリマーは、０．９００ｇ／ｃｍ３の密度（ＡＳＴＭ  Ｄ７９２）および６０ｇ／１０分のメルトフローレート（ＡＳＴＭ  Ｄ１２３８、２３０℃／２．１６ｋｇ）を有するポリプロピレン衝撃コポリマーである。
【００３０】
ポリプロピレンポリマーは、本明細書に開示される１つ以上の実施形態を含み得る。
【００３１】
（Ｂ）エラストマー成分
本組成物はエラストマー成分を含む。特定の実施形態において、本組成物は、組成物の総重量に基づいて、０重量％〜３５重量％（例えば、５重量％〜３５重量％、１０重量％〜３５重量％、１５重量％〜３０重量％、１５重量％〜２５重量％、２０重量％〜２５重量％、２０重量％〜２３重量％、および／または２０重量％〜２１重量％）のエラストマー成分を含む。言い換えれば、特定の実施形態において、組成物は、組成物の総重量に基づいて、０重量％、または５重量％、または１０重量％、または１５重量％、または２０重量％〜２１重量％、または２３重量％、または２５重量％、または３０重量％、または３５重量％のエラストマー成分を含む。
【００３２】
本組成物のエラストマー成分は、ポリオレフィンエラストマー、スチレンブロックコポリマー、エラストマーアロイ、熱可塑性ポリウレタン、熱可塑性コポリエステル、熱可塑性ポリアミド、またはそれらの組み合わせであり得る。特定の実施形態において、本組成物のエラストマー成分はポリオレフィンエラストマーである。
【００３３】
特定の実施形態において、本組成物のポリオレフィンエラストマーは、ポリオレフィンエラストマーまたはポリオレフィンエラストマーの混合物である。「ポリオレフィンエラストマー」とは、１つ以上のα−オレフィンから誘導されたユニットを（重合性モノマーの総量に基づいて）少なくとも５０モルパーセント（モル％）含有するか、または、（エラストマーの総重量に基づいて）５０重量％以上、もしくは過半量の重合α−オレフィンモノマーを含有する、エラストマーポリマーである。様々な実施形態において、ポリオレフィンエラストマーは、エチレンを含む重合α−オレフィンモノマーのみからなる。そのようなポリオレフィンエラストマーは、ホモポリマーまたはインターポリマーのいずれかであり得る。ポリオレフィンホモポリマーの例は、エチレンまたはプロピレンのホモポリマーである。ポリオレフィンインターポリマーの例は、エチレン／α−オレフィンインターポリマーおよびプロピレン／α−オレフィンインターポリマーである。そのような実施形態において、α−オレフィンは、Ｃ３〜２０直鎖、分岐、または環状α−オレフィンであり得る（プロピレン／α−オレフィンインターポリマーの場合、エチレンは、α−オレフィンと見なされる）。Ｃ３〜２０α−オレフィンの例としては、プロペン、１−ブテン、４−メチル−１−ペンテン、１−ヘキセン、１−オクテン、１−デセン、１−ドデセン、１−テトラデセン、１−ヘキサデセン、および１−オクタデセンが挙げられる。α−オレフィンはまた、シクロヘキサンまたはシクロペンタンなどの環状構造を含有することもでき、３−シクロヘキシル−１−プロペン（アリルシクロヘキサン）およびビニルシクロヘキサンなどのα−オレフィンが得られる。例示的なポリオレフィンコポリマーとしては、エチレン／プロピレン、エチレン／ブテン、エチレン／１−ヘキセン、エチレン／１−オクテンなどが挙げられる。例示的なターポリマーには、エチレン／プロピレン／１−オクテン、エチレン／プロピレン／ブテン、およびエチレン／ブテン／１−オクテンが含まれる。一実施形態では、ポリオレフィンエラストマーは、エチレン／オクテンコポリマーである。さらに、コポリマーはランダムまたはブロック状であり得る。
【００３４】
ポリオレフィンエラストマーはまた、不飽和エステルまたは酸またはシランなどの１つ以上の官能基も含むことができ、これらのエラストマー（ポリオレフィン）は、よく知られており、従来の高圧技術によって調製することができる。不飽和エステルは、アルキルアクリレート、アルキルメタクリレート、またはビニルカルボキシレートであり得る。アルキル基は、１〜８個の炭素原子を有することができ、好ましくは１〜４個の炭素原子を有することができる。カルボキシレート基は、２〜８個の炭素原子を有することができ、２〜５個の炭素原子を有することが好ましい。エステルコモノマーに起因するコポリマーの部分は、コポリマーの重量に基づいて１〜最大５０重量パーセントの範囲であり得る。アクリレートおよびメタクリレートの例は、エチルアクリレート、メチルアクリレート、メチルメタクリレート、ｔ−ブチルアクリレート、ｎ−ブチルアクリレート、ｎ−ブチルメタクリレート、および２−エチルヘキシルアクリレートである。カルボン酸ビニルの例は、酢酸ビニル、プロピオン酸ビニル、およびブタン酸ビニルである。不飽和酸の例には、アクリル酸またはマレイン酸が含まれる。不飽和シランの一例は、ビニルトリアルコキシシランである。
【００３５】
官能基はまた、当技術分野で一般的に知られているように達成され得るグラフト化によってポリオレフィンエラストマーに含めることもできる。一実施形態において、グラフト化は、典型的には、ポリオレフィンエラストマー、フリーラジカル開始剤（例えば、過酸化物）、および官能基を含有する化合物を溶融ブレンドすることを含むフリーラジカル官能化によって起こり得る。溶融ブレンド中、フリーラジカル開始剤は、ポリオレフィンエラストマーと反応して（反応性溶融ブレンド）、ポリマーラジカルを形成する。官能基を含有する化合物は、ポリマーラジカルの主鎖に結合して、官能化ポリマーを形成する。官能基を含有する例示的な化合物としては、アルコキシシラン（例えば、ビニルトリメトキシシラン、ビニルトリエトキシシラン）およびビニルカルボン酸および無水物（例えば、無水マレイン酸）が挙げられるが、それらに限定されない。
【００３６】
本明細書で有用なポリオレフィンエラストマーの市販例としては、超低密度ポリエチレン（ＶＬＤＰＥ）（例えば、Ｔｈｅ  Ｄｏｗ  Ｃｈｅｍｉｃａｌ  Ｃｏｍｐａｎｙ製のＦＬＥＸＯＭＥＲ（商標）エチレン／１−ヘキセンポリエチレン）、均一に分岐した直鎖状エチレン／α−オレフィンコポリマー（例えば、Ｍｉｔｓｕｉ  Ｐｅｔｒｏｃｈｅｍｉｃａｌｓ  Ｃｏｍｐａｎｙ  Ｌｉｍｉｔｅｄによるブランド名ＴＡＦＭＥＲ（商標）およびＥｘｘｏｎ  Ｃｈｅｍｉｃａｌ  ＣｏｍｐａｎｙによるＥＸＡＣＴ（商標））、均一に分岐した実質的に直鎖状のエチレン／α−オレフィンコポリマー（例えば、Ｔｈｅ  Ｄｏｗ  Ｃｈｅｍｉｃａｌ  Ｃｏｍｐａｎｙから入手可能なブランド名ＡＦＦＩＮＩＴＹ（商標）ポリオレフィンプラストマーおよびＥＮＧＡＧＥ（商標）ポリオレフィンエラストマー）、アモルファスポリオレフィン（ＡＰＯ）（例えば、Ｅａｓｔｍａｎ  Ｃｈｅｍｉｃａｌ  Ｃｏｍｐａｎｙから入手可能なＥＡＳＴＯＦＬＥＸ（商標）アモルファスプロピレンホモポリマー）、オレフィンブロックコポリマー（例えば、Ｔｈｅ  Ｄｏｗ  Ｃｈｅｍｉｃａｌ  Ｃｏｍｐａｎｙから入手可能なＩＮＦＵＳＥ（商標）およびＩＮＴＵＮＥ（商標）オレフィンブロックコポリマー）、ポリブテン−１コポリマー（例えば、Ｌｙｏｎｄｅｌｌｂａｓｅｌｌから入手可能なＫｏａｔｔｒｏプラストマー）、およびそれらの組み合わせが挙げられる。様々な実施形態において、ポリオレフィンエラストマーは、均一に分岐した直鎖状および実質的に直鎖状のエチレン／α−オレフィンコポリマーである。実質的に直鎖状のエチレンコポリマーは、ＵＳＰ５，２７２，２３６、５，２７８，２７２、および５，９８６，０２８において、より完全に記載されている。別の実施形態において、ポリオレフィンエラストマーは、米国特許出願公開第２００４／００８１７９５号においてより完全に記載されているものなどのアモルファスポリオレフィンである。
【００３７】
本明細書で有用なポリオレフィンエラストマーとしては、プロピレン系、ブテン系、および任意の他のアルケン系コポリマーが挙げられる。かかるコポリマーは、半量を超える（すなわち、５０重量パーセント（重量％）を超える）、アルケン（例えば、プロピレン）から誘導されたユニットと、半量未満の、別のα−オレフィン（エチレンを含む）から誘導されたユニットと、を含み得る。一実施形態において、ポリオレフィンエラストマーとしては、プロピレン系コポリマーが挙げられる。さらなる実施形態において、ポリオレフィンエラストマーは、プロピレン−エチレンコポリマーである。本明細書で有用な例示的なプロピレン系コポリマーとしては、Ｔｈｅ  Ｄｏｗ  Ｃｈｅｍｉｃａｌ  Ｃｏｍｐａｎｙから入手可能なＶＥＲＳＩＦＹ（商標）プロピレン系エラストマーポリマー、およびＥｘｘｏｎＭｏｂｉｌ  Ｃｈｅｍｉｃａｌ  Ｃｏｍｐａｎｙから入手可能なＶＩＳＴＡＭＡＸＸ（商標）ポリマーが挙げられる。成分（Ｂ）ポリオレフィンエラストマーがポリプロピレンを含む場合、それは成分（Ａ）ポリプロピレンとは異なる。
【００３８】
ポリオレフィンエラストマーとしては、エチレン／プロピレン／ジエンモノマー（ＥＰＤＭ）ターポリマーエラストマーおよび塩素化ポリエチレン（ＣＰＥ）も挙げることができる。好適なＥＰＤＭの商業的な例としては、Ｔｈｅ  Ｄｏｗ  Ｃｈｅｍｉｃａｌ  Ｃｏｍｐａｎｙから入手可能なＮＯＲＤＥＬ（商標）ＥＰＤＭが挙げられる。好適なＣＰＥの商業的な例としては、Ｔｈｅ  Ｄｏｗ  Ｃｈｅｍｉｃａｌ  Ｃｏｍｐａｎｙから入手可能なＴＹＲＩＮ（商標）ＣＰＥが挙げられる。
【００３９】
１つ以上の実施形態において、ポリオレフィンエラストマーは、エチレン系ポリオレフィンエラストマー、プロピレン系ポリオレフィンエラストマー、およびそれらの組み合わせからなる群から選択される。そのような実施形態では、エチレン系ポリオレフィンエラストマーは、エチレン系ポリオレフィンエラストマーの全重量に基づいて５０重量％超または６０重量％超のエチレン含有量を有することができ、残部が１つ以上のα−オレフィンモノマーからなる。さらに、エチレン系ポリオレフィンエラストマーは、エチレン系ポリオレフィンエラストマーの全重量に基づいて５０重量％超、または６０重量％〜７５重量％、または９０重量％の範囲のエチレン含有量を有することができ、残部が１つ以上のα−オレフィンモノマーからなる。様々な実施形態において、アルファ−オレフィンモノマーはオクテンである。
【００４０】
さらに、ポリオレフィンエラストマーがプロピレン系であるとき、プロピレン系ポリオレフィンエラストマーの総重量に基づいて、５０重量％超、７０重量％超、または９０重量％超のプロピレン含有量を有することができ、残部は１つ以上のアルファ−オレフィンモノマー（エチレンを含む）からなる。さらに、プロピレン系ポリオレフィンエラストマーは、プロピレン系ポリオレフィンエラストマーの全重量に基づいて５０重量％超、または７０重量％、または９０重量％〜９７重量％、または９８重量％、または９９重量％の範囲のプロピレン含有量を有することができ、残部は１つ以上のアルファ−オレフィンモノマー（エチレンを含む）からなる。様々な実施形態において、ポリオレフィンエラストマーがプロピレン系である場合、アルファ−オレフィンコモノマーはエチレンである。好適なプロピレン系ポリオレフィンエラストマーの非限定的な例としては、プロピレンコポリマーおよびプロピレンホモポリマーが挙げられる。成分（Ｂ）ポリオレフィンエラストマーがポリプロピレンを含む場合、それは成分（Ａ）ポリプロピレンとは異なる。
【００４１】
１つ以上の実施形態において、ポリオレフィンエラストマーは、エチレン／オクテンコポリマーである。
【００４２】
本発明の使用に好適なポリオレフィンエラストマーは、ＡＳＴＭ  Ｄ７９２に従うと、０．８５０ｇ／ｃｍ３〜０．９３０ｇ／ｃｍ３（例えば、０．８５０ｇ／ｃｍ３〜０．９２０ｇ／ｃｍ３、０．８５０ｇ／ｃｍ３〜０．９１０ｇ／ｃｍ３、０．８５０ｇ／ｃｍ３〜０．９００ｇ／ｃｍ３、０．８５０ｇ／ｃｍ３〜０．８９０ｇ／ｃｍ３、０．８６０ｇ／ｃｍ３〜０．８８０ｇ／ｃｍ３、０．８６５ｇ／ｃｍ３〜０．８７５ｇ／ｃｍ３など）の密度を有することができる。言い換えれば、様々な実施形態において、本発明の使用に好適なポリオレフィンエラストマーは、ＡＳＴＭ  Ｄ７９２に従うと、０．８５０ｇ／ｃｍ３から、または０．８６０ｇ／ｃｍ３、または０．８６５ｇ／ｃｍ３〜０．８７５ｇ／ｃｍ３、または０．８８０ｇ／ｃｍ３、または０．８９０ｇ／ｃｍ３、または０．９００ｇ／ｃｍ３、または０．９１０ｇ／ｃｍ３、または０．９２０ｇ／ｃｍ３、または０．９３０ｇ／ｃｍ３までの密度を有する。
【００４３】
本発明の使用に好適なポリオレフィンエラストマーは、１９０℃／２．１６ｋｇにおいてＡＳＴＭ  Ｄ１２３８に従うと、０．１ｇ／１０分〜１００ｇ／１０分（例えば、０．１ｇ／１０分〜７５ｇ／１０分、０．１ｇ／１０分〜５０ｇ／１０分、０．１ｇ／１０分〜４０ｇ／１０分、０．１ｇ／１０分〜３０ｇ／１０分、０．１ｇ／１０分〜２０ｇ／１０分、０．１ｇ／１０分〜１５ｇ／１０分、０．５ｇ／１０分〜１０ｇ／１０分、０．５ｇ／１０分〜８ｇ／１０分、１ｇ／１０分〜８ｇ／１０分、２ｇ／１０分〜８ｇ／１０分、３ｇ／１０分〜７ｇ／１０分、４ｇ／１０分〜６ｇ／１０分など）のメルトインデックスを有することができる。言い換えれば、特定の実施形態において、本発明の使用に好適なポリオレフィンエラストマーは、１９０℃／２．１６ｋｇにおいてＡＳＴＭ  Ｄ１２３８に従って０．１ｇ／１０分から、または０．５ｇ／１０分、または１ｇ／１０分、または２ｇ／１０分、または３ｇ／１０分、または４ｇ／１０分、または５ｇ／１０分〜６ｇ／１０分、または８ｇ／１０分、または１０ｇ／１０分、または１５ｇ／１０分、または２０ｇ／１０分、または３０ｇ／１０分、または４０ｇ／１０分、または５０ｇ／１０分、または７５ｇ／１０分、または１００ｇ／１０分までのメルトインデックスを有することができる。
【００４４】
本発明の使用に好適なポリオレフィンエラストマーは、以下の特性の１つまたは両方を有することができる：
（ａ）ＡＳＴＭ  Ｄ７９２に従うと、０．８５０ｇ／ｃｍ３から、もしくは０．８６０ｇ／ｃｍ３、もしくは０．８６５ｇ／ｃｍ３、もしくは０．８７０ｇ／ｃｍ３〜０．８８０ｇ／ｃｍ３、もしくは０．８９０ｇ／ｃｍ３、もしくは０．９００ｇ／ｃｍ３、もしくは０．９０５ｇ／ｃｍ３、もしくは０．９１０ｇ／ｃｍ３、もしくは０．９２０ｇ／ｃｍ３、もしくは０．９３０ｇ／ｃｍ３未満までの密度、および／または、
（ｂ）１９０℃／２．１６ｋｇにおいてＡＳＴＭ  Ｄ１２３８に従うと、０．１ｇ／１０分から、もしくは０．５ｇ／１０分、もしくは１ｇ／１０分、もしくは２ｇ／１０分、もしくは３ｇ／１０分、もしくは４ｇ／１０分、もしくは５ｇ／１０分〜６ｇ／１０分、もしくは８ｇ／１０分、もしくは１０ｇ／１０分、もしくは１５ｇ／１０分、もしくは２０ｇ／１０分、もしくは３０ｇ／１０分、もしくは４０ｇ／１０分、もしくは５０ｇ／１０分までのメルトインデックス。
【００４５】
１つ以上の実施形態において、ポリオレフィンエラストマーは、密度０．８７０ｇ／ｃｍ３（ＡＳＴＭ  Ｄ７９２）およびメルトインデックス５ｇ／１０分（ＡＳＴＭ  Ｄ１２３８、１９０℃／２．１６ｋｇ）のエチレン／オクテンコポリマーを含む。
【００４６】
ポリオレフィンエラストマーは、本明細書に開示される１つ以上の実施形態を含み得る。
【００４７】
（Ｃ）式（Ｉ）を有する化合物
本組成物は、式（Ｉ）を有する化合物であって、
【化４】
2020535290.tif 000005
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物を含む。
【００４８】
特定の実施形態において、本組成物は、組成物の総重量に基づいて、０．０１重量％〜２０重量％（例えば、０．０１重量％〜１０重量％、０．０１重量％〜８重量％、０．０５重量％〜６重量％、０．１重量％〜５重量％、０．１重量％〜３重量％、０．１重量％〜２重量％、０．１重量％〜１重量％、０．１重量％〜０．５重量％、０．１５重量％〜０．４５重量％など）の式（Ｉ）を有する化合物を含む。言い換えれば、特定の実施形態において、本組成物は、組成物の総重量に基づいて、０．０１重量％から、または０．０５重量％、または０．１重量％、または０．１５重量％〜０．４５重量％、または０．５重量％、または１重量％、または２重量％、または３重量％、または５重量％、または６重量％、または８重量％、または１０重量％、または２０重量％までの式（Ｉ）を有する化合物を含む。
【００４９】
特定の実施形態において、式（Ｉ）を有する化合物は、バルビツール酸（ピリミジン−２，４，６（１Ｈ，３Ｈ，５Ｈ）−トリオン）およびその誘導体を含む。
【００５０】
特定の実施形態において、バルビツール酸の誘導体としては、１，３−ジメチルピリミジン−２，４，６（１Ｈ，３Ｈ，５Ｈ）−トリオン、１−メチル−２，４，６−トリオキソ−ヘキサヒドロ−ピリミジン、１，５−ジメチル−２，４，６−トリオキソヘキサヒドロ−ピリミジン、１，１，３−トリメチル−３−（１−（３−メチル−２，４，６−トリオキソテトラヒドロピリミジン−１（２Ｈ）−イル）ヘキシル）尿素、１−エチル−２，４，６−トリオキソ−ヘキサヒドロ−ピリミジン、および１−フェニル−２，４，６−トリオキソ−ヘキサヒドロ−ピリミジンが挙げられるが、それらに限定されない。これらのバルビツール酸誘導体の例示的な構造が以下に示される。
【化５】
2020535290.tif 000006
【００５１】
特定の実施形態において、式（Ｉ）を有する化合物は、バルビツール酸化合物である。本開示に好適なバルビツール酸化合物としては、例えば、ＳＣＲ  Ｃｏ．Ｌｔｄ．，ＴＣＩ  Ｒｅｓｅａｒｃｈ  Ｃｈｅｍｉｃａｌｓ  Ｃｏ．Ｌｔｄ．およびＡｌｆａ  Ａｅｓａｒ  Ｃｏ．Ｌｔｄ．から市販されているものが挙げられるが、それらに限定されない。
【００５２】
式（Ｉ）を有する化合物は、本明細書に開示される１つ以上の実施形態を含み得る。
【００５３】
（Ｄ）添加剤成分
特定の実施形態において、本組成物は、１つ以上の任意選択的な添加剤を含む添加剤成分を含み得る。特定の実施形態において、本組成物は、組成物の総重量に基づいて、０重量％〜４９．９９重量％（例えば、０重量％〜４５重量％、０重量％〜４０重量％、０重量％〜３０重量％、５重量％〜２５重量％、１０重量％〜２０重量％、１２重量％〜１８重量％、１５重量％〜１８重量％、および／または１６重量％〜１７重量％）の添加剤成分を含む。別の言い方をすると、特定の実施形態において、本組成物は、組成物の総重量に基づいて、０重量％、または５重量％、または１０重量％、または１２重量％、または１５重量％、または１６重量％から１７重量％、または１８重量％、または２０重量％、または２５重量％、または３０重量％、または４０重量％、または４５重量％、または４９．９９重量％までの添加剤成分を含む。
【００５４】
組成物に導入され得る従来の添加剤は、タルク、酸化防止剤、鉱油、顔料、加工助剤、難燃剤、紫外線（ＵＶ）安定剤、補強充填剤、炭酸カルシウム、雲母、ガラス繊維、ウィスカー、耐傷性添加剤、およびそれらの組み合わせによって例示される。
【００５５】
特定の実施形態において、組成物は、ＩＭＥＲＹＳから入手可能なＪｅｔＦｉｌ（商標）７００などのタルクを含む。タルクは、組成物の総重量に基づいて、０重量％、または１重量％、または５重量％、または１０重量％、または１５重量％、または１６重量％から１７重量％、１８重量％、または２０重量％、または２５重量％、または３０重量％、または３５重量％、または４０重量％、または４５重量％、または４９．９９重量％までの量で使用され得る。
【００５６】
好適な酸化防止剤の非限定的な例としては、トリス（２，４−ジｔｅｒｔ−ブチルフェニル）ホスファイト、ペンタエリスリトールテトラキス［３−［３，５−ジ−ｔｅｒｔ−ブチル−４−ヒドロキシフェニル］プロピオネート］、およびそれらの組み合わせが挙げられる。一実施形態において、本組成物は、５０重量％のトリス（２，４−ジｔｅｒｔ−ブチルフェニル）ホスファイトと５０重量％のペンタエリスリトールテトラキス［３−［３，５−ジ−ｔｅｒｔ−ブチル−４−ヒドロキシフェニル］プロピオネート］とのブレンドを含有するＩＲＧＡＮＯＸ（商標）Ｂ  ２２５などの酸化防止剤を含有する。酸化防止剤は、組成物の総重量に基づいて、０重量％、または０．０５重量％、または０．１重量％、または０．２重量％から０．３重量％、または０．５重量％、または１重量％、または２重量％までの量で使用され得る。
【００５７】
一実施形態では、組成物は、加工助剤を含む。好適な加工助剤の非限定的な例としては、ステアリン酸カルシウムが挙げられる。加工助剤は、組成物の総重量に基づいて、０重量％から、または０．０５重量％、または０．１重量％〜０．５重量％、または１重量％、または２重量％までの量で使用し得る。
【００５８】
一実施形態において、組成物は、紫外線（ＵＶ）安定剤を含む。好適な紫外線（ＵＶ）安定剤の非限定的な例としては、ヒンダードアミン光安定剤（ＨＡＬＳ）、例えば、ビス（２，２，６，６，−テトラメチル−４−ピペリジル）セバセエート（ＢＡＳＦからＴｉｎｕｖｉｎ（商標）７７０として市販されている）およびポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］（ＢＡＳＦからＣｈｉｍａｓｓｏｒｂ（商標）９４４として市販されている）が挙げられる。ＵＶ安定剤は、組成物の総重量に基づいて、０．０５重量％、または０．１重量％、または０．５重量％から１重量％、または２重量％までの量で使用することができる。
【００５９】
一実施形態において、組成物は強化充填剤を含む。強化充填剤の非限定的な例としては、ガラス繊維、雲母、ウィスカー、炭酸カルシウム（ＣａＣＯ３）、およびそれらの組み合わせが挙げられる。補強充填剤は、組成物の総重量に基づいて、２重量％、または５重量％〜１０重量％、または１５重量％、または２０重量％までの量で使用することができる。
【００６０】
一実施形態では、組成物は、タルクおよび酸化防止剤を含む。
【００６１】
一実施形態において、組成物は、全添加剤を、組成物の総重量に基づいて、０重量％、または０重量％超、または１重量％、または５重量％、または１０重量％、または１５重量％、または１６重量％から１７重量％、または２０重量％、または２５重量％、または３０重量％、または３５重量％、または４０重量％、または４５重量％、または４９．９９重量％までを含む。
【００６２】
添加剤は、本明細書に開示される１つ以上の実施形態を含み得る。
【００６３】
（Ｅ）相溶化剤
特定の実施形態では、本組成物は、任意選択的に相溶化剤を含み得る。特定の実施形態では、本組成物は、組成物の総重量に基づいて０重量％〜１０重量％の相溶化剤を含む。特定の実施形態では、本組成物は、組成物の総重量に基づいて、０重量％、または０．０１重量％、または０．０５重量％、または０．１重量％、または０．２重量％、または０．３重量％、または０．４重量％、または０．５重量％、または０．６重量％から０．８重量％、または１．０重量％、または１．５重量％、または２．０重量％、または３．０重量％、または４．０重量％、または５．０重量％、または８．０重量％、または１０重量％までの相溶化剤を含む。
【００６４】
相溶化剤は、スチレンブロックコポリマー、エチレンアクリル酸（ＥＡＡ）コポリマー、エチレンエチルアクリレート（ＥＥＡ）コポリマー、ブロック複合体、特定のブロック複合体、結晶性ブロック複合体、エチレン／ビニルアセテート（ＥＶＡ）コポリマー、エチレン−カルボン酸コポリマー、イオノマー、エチレンメタクリル酸コポリマーまたはエチレンイソブチルアクリレートコポリマー、アクリレートと酸とのターポリマー、またはエチレンダイポリマーＥ／Ａであり得、Ｅは、エチレンであり、Ａは、アクリル酸またはメタクリル酸、またはエチレンターポリマーＥ／Ａ／Ｂであり、Ｅは、エチレンであり、Ａは、アクリル酸またはメタクリル酸であり、およびＢは、ｎ−ブチルまたはイソブチルアクリレート、またはエチレンターポリマーＥ／Ｘ／Ｙであり、Ｅは、エチレンであり、Ｘは、ビニルアセテートまたはＣ１〜Ｃ８アルキルアクリレートであり、Ｙは、ＣＯもしくはＳＯ２、またはそれらの組み合わせ、またはそれらの塩、またはそれらの中和型である。様々な実施形態において、相溶化剤は、エチレンジポリマーＥ／ＡまたはエチレンターポリマーＥ／Ａ／Ｂでもあり得、Ｅは、エチレンであり、Ａは、アクリル酸またはメタクリル酸であり、Ｂは、ｎ−ブチルまたはイソブチルアクリレートであり、ジポリマーおよびターポリマーの両方におけるモノマーＡの重量割合は約２〜２０％であり、２０ターポリマーにおけるモノマーＢの重量割合は最大約２３％であり、ポリマーのいずれかのタイプにおけるカルボン酸基は、未中和であるか、または１〜３の原子価を有する金属イオンで最大約７１％程度まで中和されている。Ｅ／ＡジポリマーおよびＥ／Ａ／Ｂターポリマーの両方は周知で市販されており、そのいくつかは、例えば、Ｅ．Ｉ．ｄｕ  Ｐｏｎｔ  ｄｅ  Ｎｅｍｏｕｒｓ  ａｎｄ  Ｃｏｍｐａｎｙから、またＤｏｗ  Ｃｈｅｍｉｃａｌ  Ｃｏ．からのエチレン／アクリル酸コポリマーである。中和されたジおよびターポリマーも、とりわけ、Ｅ．Ｉ．ｄｕ  Ｐｏｎｔ  ｄｅ  Ｎｅｍｏｕｒｓ  ａｎｄ  Ｃｏｍｐａｎｙから入手可能である。ダイポリマーまたはターポリマー中のアクリル酸またはメタクリル酸の例示的な量は、８〜１５重量パーセントである。この群のポリマーのさらなる例示的な量は、約７５〜９０部である。カルボン酸基が中和されるとき、中和金属イオンは、好ましくは、ナトリウム、亜鉛、マグネシウム、またはアルミニウムであるが、元素周期表の最初の２５の３つの族からの他の金属であってもよい。
【００６５】
様々な実施形態において、相溶化剤は、エチレンターポリマーＥ／Ｘ／Ｙであることができ、Ｅは、エチレンであり、Ｘは、ビニルアセテートまたはＣ１〜Ｃ８アルキルアクリレートであり、Ｙは、ＣＯまたはＳＯ２であり、ＸおよびＹの重量比率は、Ｙが約１〜１５％であり、Ｘは、ビニルアセテートのときには、約１５〜３０％であり、アルキルアクリレートのときには、約１０〜５５％である。Ｅ／Ｘ／Ｙターポリマーは、市販されており、他のものは既知のプロセスに従って作製することができる。例えば、ＶＡがビニルアセテートのときには、Ｅ／ＶＡ／ＣＯターポリマーは、Ｅ．Ｉ．  ｄｕ  Ｐｏｎｔ  ｄｅ  Ｎｅｍｏｕｒｓ  ａｎｄ  Ｃｏｍｐａｎｙから３０のＥｌｖａｌｏｙＤという名称で入手することができる。Ｘがビニルアセテートであるターポリマーにおける一酸化炭素含有量は、好ましくは約７重量％以下であるべきであり、そうでないと、ポリマーの適合性が逆に３５影響を受ける可能性がある。ＹがＳＯ２であるターポリマーは、ＨａｍｍｅｒのＵ．Ｓ．３，６８４，７７８に記載されており、Ｘがアルキルアクリレートであるターポリマーは、ＢｒｕｂａｋｅｒのＵ．Ｓ．２，４９５，２８６に記載されている。Ｘがアルキルアクリレート５である好ましいターポリマーは、エチレン／ｎ−ブチルアクリレート／ＣＯターポリマーであり、それはＢｒｕｂａｋｅｒによって教示された一般的な方法に従って作製することができる。ターポリマーにおけるｎ−ブチルアクリレートの重量割合は、約１５〜３５％である。１０ターポリマーにおける他の典型的なアルキルアクリレートおよびそれらの重量割合としては、メチルアクリレート（１５〜５５％）、エチルアクリレート（１５〜４０％）、およびｔ−ブチルアクリレート（１０〜２５％）が挙げられる。組成物中のＥ／Ｘ／Ｙターポリマーの好ましい量は１０〜３０部である。他のアルキルアクリレートとしては、とりわけ、プロピル、イソプロピル、ペンチル、ヘキシル、ヘプチル、オクチル、およびイソオクチルアクリレートが挙げられる。
【００６６】
好適な相溶化剤としては、参照により本明細書に組み込まれるＥＰ１３４５０１Ａ１に開示されているものが挙げられるが、それらに限定されない。
【００６７】
様々な実施形態において、相溶化剤はスチレンブロックコポリマーである。スチレン系ブロックコポリマーは、本明細書に開示される任意のスチレン系ブロックコポリマーであり得る。一実施形態において、スチレンブロックコポリマーはＳＥＢＳである。
【００６８】
本明細書で使用するのに好適なスチレンブロックコポリマーは、Ｄ７９２に従うと、０．８５０ｇ／ｃｍ３、または０．８６０ｇ／ｃｍ３、または０．８７０ｇ／ｃｍ３、または０．８８０ｇ／ｃｍ３から０．８８５ｇ／ｃｍ３、または０．８９０ｇ／ｃｍ３までの密度を有することができる。
【００６９】
本発明の使用に好適なスチレンブロックコポリマーは、Ｄ１２３８（２３０℃／５．００ｋｇ）に従うと、５ｇ／１０分、または１０ｇ／１０分、または１５ｇ／１０分、または２０ｇ／１０分から２５ｇ／１０分、または３０ｇ／１０分、または４０ｇ／１０分、または５０ｇ／１０分までのメルトフローレートを有することができる。
【００７０】
本明細書での使用に好適なスチレンブロックコポリマーは、以下の特性の一方または両方を有することができる：
（ａ）０．８５０ｇ／ｃｍ３、もしくは０．８６０ｇ／ｃｍ３、もしくは０．８７０ｇ／ｃｍ３、もしくは０．８８０ｇ／ｃｍから０．８８５ｇ／ｃｍ３、もしくは０．８９０ｇ／ｃｍ３、もしくは０．９００ｇ／ｃｍ３までの密度、および／または
（ｂ）５ｇ／１０分から、もしくは１０ｇ／１０分、もしくは１５ｇ／１０分、もしくは２０ｇ／１０分〜２５ｇ／１０分、もしくは３０ｇ／１０分、もしくは４０ｇ／１０分、もしくは５０ｇ／１０分までのメルトフローレート（２３０℃／５．００ｋｇ）。
【００７１】
１つ以上の実施形態において、相溶化剤は、０．８８０ｇ／ｃｍ３の密度および２２ｇ／１０分のメルトフローレート（２３０℃／５．００ｋｇ）を有するＳＥＢＳであるスチレンブロックコポリマーである。
【００７２】
様々な実施形態において、相溶化剤はエチレンアクリル酸（ＥＡＡ）コポリマーである。ＥＥＡコポリマーは、ＥＥＡコポリマーの総重量に基づいて、１重量％、または５重量％、または１０重量％、または１２重量％、または１５重量％、または１８重量％から１９重量％、または２０重量％、または２５重量％、または３０重量％、または４０重量％まで、または５０重量％未満までの重合エチルアクリレートを含有し得る。本発明の使用に好適なＥＥＡコポリマーは、ＡＳＴＭ  Ｄ７９２に従うと、０．９２０ｇ／ｃｍ３、または０．９２５ｇ／ｃｍ３、または０．９３０ｇ／ｃｍ３から０．９３５ｇ／ｃｍ３、または０．９４０ｇ／ｃｍ３、または０．９４５ｇ／ｃｍ３までの密度を有することができる。本発明の使用に好適なＥＥＡコポリマーは、ＡＳＴＭ  Ｄ１２３８（１９０℃／２．１６ｋｇ）に従うと、０．５ｇ／１０分、または１ｇ／１０分、または２ｇ／１０分、または５ｇ／１０分から６ｇ／１０分、または８ｇ／１０分、または１０ｇ／１０分、または１５ｇ／１０分、または２０ｇ／１０分までのメルトインデックスを有することができる。
【００７３】
１つ以上の実施形態において、相溶化剤は、ＥＥＡコポリマーの総重量に基づいて、１８．５重量％の重合エチルアクリレートを含有するＥＥＡコポリマーであり、０．９３１ｇ／ｃｍ３の密度（ＡＳＴＭ  Ｄ７９２）および６．０ｇ／１０分（ＡＳＴＭ  Ｄ１２３８、１９０℃／２．１６ｋｇ）ののメルトインデックスを有する。
【００７４】
一実施形態において、相溶化剤はブロック複合体である。「ブロック複合体」は、１０モル％〜９０ｍモル％のエチレン含有量を有するエチレン系ポリマー（ＥＰ）（ソフトコポリマー）と、９０モル％を超えるアルファ−オレフィン含有量を有するアルファ−オレフィン系ポリマー（ＡＯＰ）（ハードコポリマー）と、エチレンブロック／セグメント（ＥＢ）およびアルファ−オレフィンブロック／セグメント（ＡＯＢ）を有するブロックコポリマー（ジブロック）と、を含むポリマーを指し、ブロックコポリマーのエチレンブロックは、ブロック複合体のエチレン系ポリマーと同じ組成であり、ブロックコポリマーのアルファ−オレフィンブロックは、ブロック複合体のアルファオレフィン系ポリマーと同じ組成である。エチレン系ポリマーとアルファ−オレフィン系ポリマーの量の間の組成分割は、ブロックコポリマーの対応するブロック間の組成分割と本質的に同じである。本開示のブロック複合体は、参照により本明細書に組み込まれる米国特許第８，０５３，５２９号、同第８，６８６，０８７号、および同第８，７１６，４００号に開示されているものと同様である。
【００７５】
一実施形態において、相溶化剤は特定のブロック複合体である。「特定のブロック複合体」は、７８モル％〜９０モル％のエチレン含有量を有するエチレン系ポリマー（ＥＰ）（ソフトコポリマー）と、６１モル％〜９０モル％のアルファ−オレフィン含有量を有するアルファ−オレフィン系ポリマー（ＡＯＰ）（ハードコポリマー）と、エチレンブロック／セグメント（ＥＢ）およびアルファ−オレフィンブロック／セグメント（ＡＯＢ）を有するブロックコポリマー（ジブロック）と、を含むポリマーを指し、ブロックコポリマーのエチレンブロックは、特定のブロック複合体のエチレン系ポリマーと同じ組成であり、ブロックコポリマーのアルファ−オレフィンブロックは、特定のブロック複合体のアルファオレフィン系ポリマーと同じ組成である。エチレン系ポリマーとアルファ−オレフィン系ポリマーの量の間の組成分割は、ブロックコポリマーの対応するブロック間の組成分割と本質的に同じである。本開示の特定のブロック複合体は、参照により本明細書に組み込まれるＷＯ２０１７／０４４５４７に開示されているものと同様である。
【００７６】
一実施形態において、相溶化剤は結晶性ブロック複合体である。「結晶性ブロック複合体」とは、９０モル％を超えるエチレン含有量を有する結晶性エチレン系ポリマー（ＣＥＰ）と、９０モル％を超えるアルファオレフィン含有量を有する結晶性アルファ−オレフィン系ポリマー（ＣＡＯＰ）と、結晶性エチレンブロック（ＣＥＢ）および結晶性アルファ−オレフィンブロック（ＣＡＯＢ）を有するブロックコポリマー（ジブロック）と、を含むポリマーを指し、ブロックコポリマーのＣＥＢは、結晶性ブロック複合体のＣＥＰと同じ組成であり、ブロックコポリマーのＣＡＯＢは、結晶性ブロック複合体のＣＡＯＰと同じ組成である。ＣＥＰとＣＡＯＰの量の間の組成分割は、ブロックコポリマーの対応するブロックの間の組成分割と本質的に同じである。本開示の結晶性ブロック複合体は、参照により本明細書に組み込まれるＷＯ２０１６／００２８９６１Ａ１に開示されているものと同様である。
【００７７】
相溶化剤は、本明細書に開示される１つ以上の実施形態を含み得る。
組成物
【００７８】
本開示は、組成物を提供し、さらに以下のものを含む熱可塑性ポリオレフィン組成物を提供する：
（Ａ）ポリプロピレンポリマー、
（Ｂ）エラストマー成分、
（Ｃ）式（Ｉ）を有する化合物であって、
【化６】
2020535290.tif 000007
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物と、
（Ｄ）任意選択的な追加の成分、ならびに
（Ｅ）任意選択的な相溶化剤。
【００７９】
特定の実施形態において、本開示は、以下を含む熱可塑性ポリオレフィン組成物を提供する：
（Ａ）５０重量％〜９９．９９重量％のポリプロピレンポリマー、
（Ｂ）０重量％〜３５重量％のエラストマー成分、
（Ｃ）式（Ｉ）を有する化合物０．０１重量％〜２０重量％の化合物であって、
【化７】
2020535290.tif 000008
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物、
（Ｄ）任意選択的に、０重量％〜４９．９９重量％の添加剤成分、ならびに
（Ｅ）任意選択的に、０重量％〜１０重量％の相溶化剤。
【００８０】
特定の実施形態において、組成物は、ポリプロピレンポリマーおよび式（Ｉ）を有する化合物を含む。
【００８１】
特定の実施形態において、組成物は以下を含む：
（Ａ）５０重量％、または５５重量％、または６０重量％、または６１重量％、または６２重量％から６３重量％、または６４重量％、または６５重量％、または７０重量％、または７５重量％、または８０重量％、または８５重量％までのポリプロピレン衝撃コポリマー、
（Ｂ）５重量％、または１０重量％、または１５重量％、または２０重量％から２１重量％、または２３重量％、または２５重量％、または３０重量％、または３５重量％までのエチレン／オクテンコポリマー、
（Ｃ）０．０１重量％、または０．０５重量％、または０．１重量％、または０．１５重量％から０．４５重量％、または０．５重量％、または１重量％、または２重量％、または３重量％、または５重量％、または６重量％、または８重量％、または１０重量％、１５重量％、または２０重量％までのバルビツール酸化合物、
（Ｄ）０重量％、または５重量％、または１０重量％、または１２重量％、または１５重量％、または１６重量％から１７重量％、または１８重量％、または２０重量％、または２５重量％、または３０重量％までの、タルク、酸化防止剤、加工助剤、補強充填剤、およびそれらの組み合わせから選択される添加剤成分、ならびに
（Ｅ）０重量％、または０．０１重量％、または０．０５重量％、または０．１重量％、または０．２重量％、または０．３重量％、または０．４重量％、または０．５重量％、または０．６重量％から０．８重量％、または１．０重量％、または１．５重量％、または２．０重量％、または２．５重量％、または３．０重量％、または３．５重量％、または４．０重量％、または５．０重量％、または８．０重量％、または１０重量％までの、ＳＥＢＳ、ＥＥＡコポリマー、ＥＡＡコポリマー、またはそれらの組み合わせから選択される相溶化剤。
【００８２】
前述の組成物の各々における成分の合計は、１００重量パーセントとなることが理解される。
【００８３】
特定の実施形態において、本組成物は、少なくとも４つの異なる成分、すなわち、（Ａ）ポリプロピレンポリマー、（Ｂ）エラストマー成分、（Ｃ）式（Ｉ）を有する化合物、および（Ｄ）添加剤成分を含む。したがって、１つの成分を、２つの成分として使用することはできない。例えば、（Ａ）ポリプロピレンおよび（Ｂ）ポリオレフィンエラストマーの各々がポリプロピレンであるとき、それらは異なるポリプロピレンである。
【００８４】
本組成物は、有利には、アルデヒド除去（すなわち、低減）をもたらすか、またはアルデヒドを捕捉する。アルデヒドは、人間や動物の健康にとって危険である。アルデヒドは環境にも有害である。さらに、アルデヒドおよびケトンは、臭気の発生に大きく寄与することはよく知られている。アルデヒドの非限定的な例としては、ホルムアルデヒド、アセトアルデヒド、アクロレイン、プロピオンアルデヒド、およびクロトンアルデヒドが挙げられる。したがって、本組成物は、驚くべきことに、良好な機械的特性を維持しながら、アルデヒドおよび臭気を低減する。
【００８５】
様々な実施形態において、本組成物は、以下の試験方法セクションにおいて説明するＶＯＣ試験法に従って測定した場合、０．０１ｍｇ／ｍ３未満のホルムアルデヒドを含有する。特定の実施形態において、本組成物は、ＶＯＣ試験法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満、または０．１０ｍｇ／ｍ３未満、または０．１８ｍｇ／ｍ３未満、または０．２０ｍｇ／ｍ３未満のホルムアルデヒドを含有する。
【００８６】
様々な実施形態において、本組成物は、ＶＯＣ試験法に従って測定した場合、０．０１ｍｇ／ｍ３未満のアセトアルデヒドを含有する。特定の実施形態において、本組成物は、ＶＯＣ試験法に従って測定した場合、０ｍｇ／ｍ３〜０．０１ｍｇ／ｍ３未満、または０．０５ｍｇ／ｍ３未満、または０．１０ｍｇ／ｍ３未満、または０．３０ｍｇ／ｍ３未満、または０．５０ｍｇ／ｍ３未満、または０．９０ｍｇ／ｍ３未満、または１．００ｍｇ／ｍ３未満、または１．３０ｍｇ／ｍ３未満、または１．５０ｍｇ／ｍ３未満、または１．５５ｍｇ／ｍ３のアセトアルデヒドを含有する。
【００８７】
様々な実施形態において、本組成物は、ＶＯＣ試験法に従って測定した場合、０．０１ｍｇ／ｍ３未満のアクロレインを含有する。特定の実施形態において、本組成物は、ＶＯＣ試験法に従って測定した場合、０ｍｇ／ｍ３から、０．０１ｍｇ／ｍ３未満、または０．０２ｍｇ／ｍ３未満、または０．０３ｍｇ／ｍ３未満、または０．０５ｍｇ／ｍ３未満までのアクロレインを含有する。
【００８８】
特定の実施形態において、本組成物は、ＩＳＯ  １７８に従って測定した場合、１２００ＭＰａ、または１４００ＭＰａ、または１５００ＭＰａ、または１６００ＭＰａ、または１７００ＭＰａから１８００ＭＰａ、または１９００ＭＰａ、または２０００ＭＰａまでの曲げ弾性率（ヤング率）を有する。様々な実施形態において、本組成物は、ＩＳＯ  １７８に従って測定した場合、１７００ＭＰａより大きい曲げ弾性率（ヤング率）を有する。
【００８９】
様々な実施形態において、本組成物は、ＩＳＯ  １７８に従って測定した場合、２０ＭＰａ、または２５ＭＰａ、または３０ＭＰａ、または３１ＭＰａから３５ＭＰａ、または４０ＭＰａ、または５０ＭＰａまでの曲げ降伏強度を有する。様々な実施形態において、本組成物は、ＩＳＯ  １７８に従って測定した場合、３０ＭＰａを超える曲げ降伏強度を有する。
【００９０】
様々な実施形態において、本組成物は、ＩＳＯ  ５２７に従って測定した場合、１０００ＭＰａ、または１２００ＭＰａ、または１３００ＭＰａ、または１４００ＭＰａ、または１５００ＭＰａ、または１６００ＭＰａ、または１７００ＭＰａから１８００ＭＰａ、または１９００ＭＰａ、または２０００ＭＰａまでの引張弾性率を有する。様々な実施形態において、本組成物は、ＩＳＯ  ５２７に従って測定した場合、１７００ＭＰａ以上の引張弾性率を有する。
【００９１】
様々な実施形態において、本組成物は、ＩＳＯ  ５２７に従って測定した場合、１０ＭＰａ、または１５ＭＰａ、または１８ＭＰａ、または２０ＭＰａから２１ＭＰａ、または２５ＭＰａ、または３０ＭＰａ、または３５ＭＰａまでの引張降伏強度を有する。様々な実施形態において、本組成物は、ＩＳＯ  ５２７に従って測定した場合、２０ＭＰａより大きい引張降伏強度を有する。
【００９２】
様々な実施形態において、本組成物は、ＩＳＯ  １８０に従って測定した場合、２３℃において、１５ｋＪ／ｍ２、または２０ｋＪ／ｍ２、または２３ｋＪ／ｍ２、または２５ｋＪ／ｍ２から２６ｋＪ／ｍ２、または３０ｋＪ／ｍ２、または３５ｋＪ／ｍ２、または４０ｋＪ／ｍ２、または４５ｋＪ／ｍ２、または５０ｋＪ／ｍ２までの衝撃強度（ノッチ付きＩＺＯＤ）を有する。様々な実施形態において、本組成物は、ＩＳＯ  １８０に従って測定した場合、２３℃において、２３ｋＪ／ｍ２を超える衝撃強度（ノッチ付きＩＺＯＤ）を有する。
【００９３】
様々な実施形態において、本組成物は、ＩＳＯ  １８０に従って測定した場合、−３０°Ｃにおいて、２ｋＪ／ｍ２、または３．５ｋＪ／ｍ２、または４．０ｋＪ／ｍ２、または４．５ｋＪ／ｍ２から５．０ｋＪ／ｍ２、または６．０ｋＪ／ｍ２、または８．０ｋＪ／ｍ２までの衝撃強度（ノッチ付きＩＺＯＤ）を有する。様々な実施形態において、本組成物は、ＩＳＯ１８０に従って測定した場合、−３０℃において、４．２０ｋＪ／ｍ２を超える衝撃強度（ノッチ付きＩＺＯＤ）を有する。
【００９４】
様々な実施形態において、本組成物は、ＶＯＣ試験法に従って測定した場合、０．０１ｍｇ／ｍ３未満のホルムアルデヒド、０．０１ｍｇ／ｍ３未満のアセトアルデヒド、および／または０．０１ｍｇ／ｍ３未満のアクロレインを含有し、以下の特性のうちの１つ、いくつか、またはすべてを有することができる：
（ｉ）ＩＳＯ１７８に従って測定した場合、１２００ＭＰａ、もしくは１４００ＭＰａ、もしくは１５００ＭＰａ、もしくは１６００ＭＰａ、もしくは１７００ＭＰａから１８００ＭＰａ、もしくは１９００ＭＰａ、もしくは２０００ＭＰａまでの曲げ弾性率、
（ｉｉ）ＩＳＯ  １７８に従って測定した場合、２０ＭＰａ、もしくは２５ＭＰａ、もしくは３０ＭＰａ、もしくは３１ＭＰａから３５ＭＰａ、もしくは４０ＭＰａ、もしくは５０ＭＰａまでの曲げ降伏強度、
（ｉｉｉ）ＩＳＯ  ５２７に従って測定した場合、１０００ＭＰａ、もしくは１２００ＭＰａ、もしくは１３００ＭＰａ、もしくは１４００Ｍｐａ、もしくは１５００ＭＰａ、もしくは１６００ＭＰａ、もしくは１７００ＭＰａから１８００ＭＰａ、もしくは１９００ＭＰａ、もしくは２０００ＭＰａまでの引張弾性率、
（ｉｖ）ＩＳＯ  ５２７に従って測定した場合、１０ＭＰａ、もしくは１５ＭＰａ、もしくは１８ＭＰａ、もしくは２０ＭＰａから２１ＭＰａ、もしくは２５ＭＰａ、もしくは３０ＭＰａ、もしくは３５ＭＰａまでの引張降伏強度、
（ｖ）ＩＳＯ  １８０に従って測定した場合、２３℃において、１５ｋＪ／ｍ２、もしくは２０ｋＪ／ｍ２、もしくは２５ｋＪ／ｍ２から２６ｋＪ／ｍ２、もしくは３０ｋＪ／ｍ２、もしくは３５ｋＪ／ｍ２、もしくは４０ｋＪ／ｍ２、もしくは４５ｋＪ／ｍ２までの衝撃強度（ノッチ付きＩＺＯＤ）、および／または
（ｖｉ）ＩＳＯ  １８０に従って測定した場合、−３０℃において、２ｋＪ／ｍ２、もしくは３．５ｋＪ／ｍ２、もしくは４．０ｋＪ／ｍ２、もしくは４．５ｋＪ／ｍ２から５．０ｋＪ／ｍ２、もしくは６．０ｋＪ／ｍ２、もしくは８．０ｋＪ／ｍ２までの衝撃強度（ノッチ付きＩＺＯＤ）。
【００９５】
特定の実施形態において、組成物は非水性である。「非水性」組成物では、水などの溶媒は除去されている。
【００９６】
特定の実施形態において、組成物では、亜鉛、カルシウム、マグネシウム、およびジルコニウムなどの二価金属イオンは除外される。
【００９７】
様々な実施形態において、組成物はペレットの形態である。ペレットは、２．０ｍｍ、または２．３ｍｍ〜３．０ｍｍ、または３．５ｍｍの直径、および２．０ｍｍ、または２．３ｍｍ〜３．０ｍｍ、または３．５ｍｍの長さを有し得る。一実施形態において、組成物は、２．３ｍｍ〜３．０ｍｍの直径および２．３ｍｍ〜３．０ｍｍの長さを有するペレットの形態である。
【００９８】
本組成物は、本明細書に開示される１つ以上の実施形態を含み得る。
物品
【００９９】
本開示は、以下のものを含む熱可塑性ポリオレフィン組成物から作製された物品を提供する：
（Ａ）ポリプロピレンポリマー、
（Ｂ）エラストマー成分、
（Ｃ）式（Ｉ）を有する化合物であって、
【化８】
2020535290.tif 000009
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物、
（Ｄ）任意選択的な追加の成分、ならびに
（Ｅ）任意選択的な相溶化剤。
【０１００】
特定の実施形態において、本開示の物品は、ポリプロピレンポリマーと、式（Ｉ）を有する化合物と、を含む熱可塑性ポリオレフィン組成物から作製され得る。
【０１０１】
様々な実施形態において、本開示の物品は、以下のものを含む熱可塑性ポリオレフィン組成物から作製され得る：
（Ａ）５０重量％〜９９．９９重量％のポリプロピレンポリマー、
（Ｂ）０重量％〜３５重量％のエラストマー成分、
（Ｃ）式（Ｉ）を有する化合物０．０１重量％〜２０重量％の化合物であって、
【化９】
2020535290.tif 000010
式中、Ｒ１、Ｒ２、およびＲ３が各々独立して、Ｈ、１〜１０個の炭素原子を有する直鎖または分岐アルキル基、ヒドロキシル基、フェニル基、ハロゲン、−ＣＯ２ＣＨ３、または−ＣＮである、化合物、
（Ｄ）任意選択的に、０重量％〜４９．９９重量％の添加剤成分、ならびに
（Ｅ）任意選択的に、０重量％〜１０重量％の相溶化剤。
【０１０２】
特定の実施形態において、本開示の物品は、以下のものを含む組成物から作製され得る：
（Ａ）５０重量％、または５５重量％、または６０重量％、または６１重量％、または６２重量％から６３重量％、または６４重量％、または６５重量％、または７０重量％、または７５重量％、または８０重量％、または８５重量％までのポリプロピレン衝撃コポリマー、
（Ｂ）５重量％、または１０重量％、または１５重量％、または２０重量％から２１重量％、または２３重量％、または２５重量％、または３０重量％、または３５重量％までのエチレン／オクテンコポリマー、
（Ｃ）０．０１重量％、または０．０５重量％、または０．１重量％、または０．１５重量％から０．４５重量％、または０．５重量％、または１重量％、または２重量％、または３重量％、または５重量％、または６重量％、または８重量％、または１０重量％、または１５重量％、または２０重量％までのバルビツール酸化合物、
（Ｄ）０重量％、または５重量％、または１０重量％、または１２重量％、または１５重量％、または１６重量％から１７重量％、または１８重量％、または２０重量％、または２５重量％、または３０重量％までの、タルク、酸化防止剤、加工助剤、補強充填剤、およびそれらの組み合わせから選択される添加剤成分、ならびに
（Ｅ）０重量％、または０．０１重量％、または０．０５重量％、または０．１重量％、または０．２重量％、または０．３重量％、または０．４重量％、または０．５重量％、または０．６重量％から０．８重量％、または１．０重量％、または１．５重量％、または２．０重量％、または２．５重量％、または３．０重量％、または３．５重量％、または４．０重量％、または５．０重量％、または８．０重量％、または１０重量％までの、ＳＥＢＳ、ＥＥＡコポリマー、ＥＡＡコポリマー、またはそれらの組み合わせから選択される相溶化剤。
【０１０３】
組成物は、本明細書で以前に開示された任意の組成物であり得る。
【０１０４】
様々な実施形態において、物品は成形品である。物品は、射出成形または圧縮成形によって形成され得る。
【０１０５】
物品は、計器パネル、ドアパネル、またはシートなどの自動車内装部品の形態であってもよいが、それらに限定されない。
【０１０６】
様々な実施形態において、本発明の組成物から製造された物品は、以下の試験方法のセクションで説明するＶＯＣ試験方法に従って測定した場合、０．０１ｍｇ／ｍ３未満のホルムアルデヒドを含む。特定の実施形態において、本組成物から作製された物品は、ＶＯＣ試験法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満、または０．１０ｍｇ／ｍ３未満、または０．１８ｍｇ／ｍ３未満、または０．２０ｍｇ／ｍ３未満のホルムアルデヒドを含有する。
【０１０７】
様々な実施形態において、本組成物から作製された物品は、ＶＯＣ試験法に従って測定した場合、０．０１ｍｇ／ｍ３未満のアセトアルデヒドを含有する。特定の実施形態において、本組成物から作製された物品は、ＶＯＣ試験法に従って測定した場合、０ｍｇ／ｍ３〜０．０１ｍｇ／ｍ３未満、または０．０５ｍｇ／ｍ３未満、または０．１０ｍｇ／ｍ３未満、または０．３０ｍｇ／ｍ３未満、または０．５０ｍｇ／ｍ３未満、または０．９０ｍｇ／ｍ３未満、または１．００ｍｇ／ｍ３未満、または１．３０ｍｇ／ｍ３未満、または１．５０ｍｇ／ｍ３未満、または１．５５ｍｇ／ｍ３未満のアセトアルデヒドを含有する。
【０１０８】
様々な実施形態において、本組成物から作製された物品は、ＶＯＣ試験法に従って測定した場合、０．０１ｍｇ／ｍ３未満のアクロレインを含有する。特定の実施形態において、本組成物から作製された物品は、ＶＯＣ試験法に従って測定した場合、０ｍｇ／ｍ３〜０．０１ｍｇ／ｍ３未満、または０．０２ｍｇ／ｍ３未満、または０．０３ｍｇ／ｍ３未満、または０．０５ｍｇ／ｍ３未満までのアクロレインを含有する。
【０１０９】
様々な実施形態において、本組成物から作製された物品は、ＶＯＣ試験法に従って測定した場合、０．０１ｍｇ／ｍ３未満のホルムアルデヒド、０．０１ｍｇ／ｍ３未満のアセトアルデヒド、および／または０．０１ｍｇ／ｍ３未満のアクロレインを含有し、以下の特性のうちの１つ、いくつか、またはすべてを有することができる：
（ｉ）ＩＳＯ１７８に従って測定した場合、１２００ＭＰａ、もしくは１４００ＭＰａ、もしくは１５００ＭＰａ、もしくは１６００ＭＰａ、もしくは１７００ＭＰａから１８００ＭＰａ、もしくは１９００ＭＰａ、もしくは２０００ＭＰａまでの曲げ弾性率、
（ｉｉ）ＩＳＯ  １７８に従って測定した場合、２０ＭＰａ、もしくは２５ＭＰａ、もしくは３０ＭＰａ、もしくは３１ＭＰａから３５ＭＰａ、もしくは４０ＭＰａ、もしくは５０ＭＰａまでの曲げ降伏強度、
（ｉｉｉ）ＩＳＯ  ５２７に従って測定した場合、１０００ＭＰａ、もしくは１２００ＭＰａ、もしくは１３００ＭＰａ、もしくは１４００Ｍｐａ、もしくは１５００ＭＰａ、もしくは１６００ＭＰａ、もしくは１７００ＭＰａから１８００ＭＰａ、もしくは１９００ＭＰａ、もしくは２０００ＭＰａまでの引張弾性率、
（ｉｖ）ＩＳＯ  ５２７に従って測定した場合、１０ＭＰａ、もしくは１５ＭＰａ、もしくは１８ＭＰａ、もしくは２０ＭＰａから２１ＭＰａ、もしくは２５ＭＰａ、もしくは３０ＭＰａ、もしくは３５ＭＰａまでの引張降伏強度、
（ｖ）ＩＳＯ  １８０に従って測定した場合、２３℃において、１５ｋＪ／ｍ２、もしくは２０ｋＪ／ｍ２、もしくは２３ｋＪ／ｍ２、もしくは２５ｋＪ／ｍ２から２６ｋＪ／ｍ２、もしくは３０ｋＪ／ｍ２、もしくは３５ｋＪ／ｍ２、もしくは４０ｋＪ／ｍ２、もしくは４５ｋＪ／ｍ２、もしくは５０ｋＪ／ｍ２までの衝撃強度（ノッチ付きＩＺＯＤ）、および／または
（ｖｉ）ＩＳＯ  １８０に従って測定した場合、−３０℃において、２ｋＪ／ｍ２、もしくは３．５ｋＪ／ｍ２、もしくは４．０ｋＪ／ｍ２、もしくは４．５ｋＪ／ｍ２から５．０ｋＪ／ｍ２、もしくは６．０ｋＪ／ｍ２、もしくは８．０ｋＪ／ｍ２までの衝撃強度（ノッチ付きＩＺＯＤ）。
【０１１０】
本物品は、本明細書に開示される１つ以上の実施形態を含み得る。
【０１１１】
本組成物および本物品は、有利には、低濃度のホルムアルデヒド、アセトアルデヒド、およびアクロレインなどのアルデヒドを含有しながら、自動車内装部品に必要な機械的特性を驚くほど維持または改善する。特定の理論に拘束されることを望まないが、出願者らは、本化合物（例えば、バルビツール酸化合物またはその誘導体）が、求核付加反応などにより組成物中に存在するアルデヒドと反応し、これがアルデヒド濃度を低減すると考えている。求核付加反応の非限定的な例が反応式（１）に示され、これは、式（Ｉ）を有する例示的な化合物によるアルデヒドの除去を示す。
【化１０】
2020535290.tif 000011
反応式（Ｉ）を有する例示的な化合物は、組成物および／または物品のアルデヒド濃度を低減し、他の自動車内装部品のアルデヒド濃度を低減することができる（例えば、化合物が自動車の室内空気中に存在するアルデヒドと反応するとき）。さらに、本組成物および物品は、自動車内装部品にとって有利である、靭性（ＩＺＯＤ試験などの引張衝撃特性によって実証される）と剛性（引張および曲げ特性によって実証される）とのバランスを示す。
【０１１２】
実施例として、限定するものではないが、本開示の実施例を提供する。
【実施例】
【０１１３】
１．試験法
密度は、ＡＳＴＭ  Ｄ７９２、方法Ｂに従って測定する。結果は、一立方センチメートルあたりのグラム（ｇ）（ｇ／ｃｃまたはｇ／ｃｍ３）で記録する。
【０１１４】
ポリプロピレンのメルトフローレート（ＭＦＲ）は、ＡＳＴＭ  Ｄ１２３８、条件２３０℃／２．１６キログラム（ｋｇ）重量に従って測定する。結果は、１０分あたりに溶出したｇ（ｇ／１０分）で記録する。
【０１１５】
ポリスチレンおよびスチレンブロックコポリマーを含むスチレンポリマーのメルトフローレート（ＭＦＲ）は、ＡＳＴＭ  Ｄ１２３８、条件２３０℃／５．００キログラム（ｋｇ）重量に従って測定する。結果はｇ／１０分で記録する。
【０１１６】
Ｉ２とも称されるメルトインデックス（ＭＩ）は、ＡＳＴＭ  Ｄ１２３８、条件１９０℃／２．１６キログラム（ｋｇ）重量に従って測定する。結果はｇ／１０分で報告する。
【０１１７】
ノッチ付きＩＺＯＤ衝撃強度は、室温（２３℃）および−３０℃でＩＳＯ  １８０に従って測定する。結果は、一平方メートルあたりのキロジュール（ｋＪ）（ｋＪ／ｍ２）で記録する。
【０１１８】
曲げ弾性率（ヤング率）は、ＩＳＯ  １７８に従って測定する。結果は、メガパスカル、すなわちＭＰａで記録する。
【０１１９】
曲げ降伏強度は、ＩＳＯ  １７８に従って測定する。結果は、メガパスカル、すなわちＭＰａで記録する。
【０１２０】
引張弾性率は、ＩＳＯ  ５２７に従って測定する。結果は、メガパスカル、すなわちＭＰａで記録する。
【０１２１】
引張降伏強度は、ＩＳＯ  ５２７に従って測定する。結果は、メガパスカル、すなわちＭＰａで記録する。
【０１２２】
ＶＯＣ試験法：揮発性有機化学物質（ＶＯＣ）試験は、Ｔｏｙｏｔａ（商標）ガスバッグ法ＴＳＭ  ０５０８Ｇから改訂されている以下に記載の「ＶＯＣ試験法」に従って行う。以下の作業実施例では、試料は、各成分の重量を測定し、Ｃｏｐｅｒｏｎ  １８ｍｍ押出機を使用して押し出すことによって、調製される。化合物は、サイドカッター造粒機によって小さいペレットに造粒する。造粒された化合物を、以下で説明するＶＯＣ試験法を用いる試験に使用する。
【０１２３】
ＶＯＣ試験法は、２００ｇの試料を、１０リットル（Ｌ）のガス容量のＴｅｄｌａｒ（商標）ＰＶＦ（ポリフッ化ビニル）バッグ（Ｄｅｌｉｎ  Ｃｏ．ｌｔｄ，Ｃｈｉｎａから）に測り取り、次いで５Ｌの窒素をバッグに供給することによって行う。次いで、そのバッグを、分析前に２時間、６５℃で保管する。次いで、ガスバッグ内の窒素ガスを、カルボニル分析のためにエアポンプで排出させる。カルボニル分析のさらなる詳細。
【０１２４】
バッグからの４リットルの試料を使用して、カルボニル分析を行う。試料を、ジニトロフェニルヒドラジン（ＤＮＰＨ）で誘導体化する。次いで、カルボニル化合物を抽出し、高速液体クロマトグラフィー（ＨＰＬＣ）カラムに注入し、勾配溶出を用いて分離する。分離した化合物を、３６０ｎｍでのＵＶ検出により定量化する。検出限界は０．０１ｍｇ／ｍ３である。カルボニル分析は、試料に存在するホルムアルデヒド、アセトアルデヒド、アクロレイン、プロピオンアルデヒド、およびクロトンアルデヒドなどのアルデヒドの濃度を提供する。カルボニル分析に関するさらなる詳細を、以下の段落、ならびに表１のＨＰＬＣ条件で説明する。
【０１２５】
ＤＮＰＨカートリッジ（ＣＮＷＢＯＮＤ  ＤＮＰＨ−シリカカートリッジ、３５０ｍｇ、カタログ番号ＳＥＥＱ−１４４１０２、Ａｎｐｌｅ  Ｃｏ．Ｌｔｄ）を用いて、ガスバッグから放出されるカルボニルを吸収する。サンプリング速度は３３０ｍＬ／分で、サンプリング時間は１３分である。吸収後、ＤＮＰＨカートリッジを１グラム（正確に計量）のＡＣＮで溶出し、そのＡＣＮ溶液をＨＰＬＣによって分析して、試料中のカルボニルを定量化する。６つのＤＮＰＨ誘導体（ＴＯ１１Ａカルボニル−ＤＮＰＨ混合物、カタログ番号４８１４９−Ｕ、各個々の化合物ごとに１５ｐｐｍ、Ｓｕｐｅｌｃｏ  Ｃｏ．Ｌｔｄ．）を有する標準溶液をアセトニトリルで希釈し、その最終溶液（０．７９４ｐｐｍ重量／重量）を−４℃（冷蔵庫）での計器校正のために２ｍＬバイアルに戻す。０．７９４ｐｐｍ（重量／重量）標準溶液を、試料中のカルボニルの定量化のための１点外部標準としてＨＰＬＣシステムに注入する。最初の２つのピークは、標準仕様に従ってホルムアルデヒドおよびアセトアルデヒドと識別される。応答係数は、以下の式に従って各誘導体に関して計算される：
応答係数Ｉ＝ピーク領域ｉ／０．７９４
式中、
応答係数ｉ＝誘導体ｉの応答係数
ピーク面積ｉ＝標準溶液中の誘導体ｉのピーク面積
０．７９４＝０．７９４ｐｐｍの標準濃度
【０１２６】
試料溶液中のアルデヒド−ＤＮＰＨ誘導体の濃度は、以下の式に基づいて計算される：
ｉの濃度＝ピーク面積ｉ／応答係数ｉ
式中、
ｉの濃度＝溶液中のアルデヒド−ＤＮＰＨ誘導体の濃度
ピーク面積ｉ＝試料溶液中の誘導体ｉのピーク面積
応答係数ｉ＝誘導体ｉの応答係数
【０１２７】
ＨＰＬＣ条件を以下の表１に示す。
【表１】
2020535290.tif 000012
【０１２８】
示差走査熱量測定（ＤＳＣ）：ポリマーのガラス転移温度（Ｔｇ）は、ＤＳＣによって測定する。５〜１０ミリグラム（ｍｇ）の試料を、窒素下でオートサンプラーを取り付けたＴＡ  Ｉｎｓｔｒｕｍｅｎｔ  ＤＳＣ  Ｑ２０００の圧着アルミニウムパンで分析する。ＤＳＣによるＴｇの測定は、３つのサイクルで行う：第１のサイクル：−６０℃〜１６０℃、毎分摂氏１０度（℃／分）、３分間（ｍｉｎ）保持；第２のサイクル：１６０℃〜−６０℃、１０℃／分、３分間保持；および第３のサイクル：−６０℃〜１６０℃、１０℃／分、３分間保持。Ｔｇは、半高法によって第３のサイクルから得る。
【０１２９】
ゲル浸透クロマトグラフィー（ＧＰＣ）：ポリマーの分子量は、Ａｇｉｌｅｎｔ  １２００を使用してＧＰＣ分析によって測定する。試料を、２ｍｇ／ｍＬの濃度でテトラヒドロフラン（ＴＨＦ）／ギ酸（ＦＡ）（５％）に溶解し、次いでＧＰＣ分析前に、０．４５μｍのポリテトラフルオロエチレン（ＰＴＦＥ）フィルターに通して濾過する。ＧＰＣ分析は、次の条件を使用して行う：
【０１３０】
カラム：１つのＰＬｇｅｌ  ＧＵＡＲＤカラム（１０μｍ、５０×７．５ｍｍ）、直列の１つの混合Ｂカラム（７．８×３００ｍｍ）、カラム温度：４０℃；移動相：ＴＨＦ／ＦＡ（５％）；流量：１．０ｍＬ／分；注入体積：１００μＬ；検出器：Ａｇｉｌｅｎｔ屈折率検出器、４０℃；および検量線：三次多項式適応度（ｐｏｌｙｎｏｍ  ３  ｆｉｔｎｅｓｓ）を用いる、２３２９０００〜５８０ｇ／ｍｏｌの範囲の分子量を有するＰＬポリスチレン狭標準。
【０１３１】
２．材料
実施例で使用した材料を以下の表２に示す。
【表２】
2020535290.tif 000013
３．プロトコル
ａ．本発明の実施例１〜２および比較試料１の調製
【０１３２】
比較試料および本発明の実施例をそれぞれ、各構成成分をＣｏｐｅｒｏｎ（商標）１８ｍｍ押出機に秤量し、組成物を押し出すことによって調製する。押出後、ＬＡＢＴＥＣＨ  Ｅｎｇｉｎｅｅｒｉｎｇ  ｃｏｍｐａｎｙによって製造されたサイドカッター造粒機（モデル：ＬＳＣ−１０８）を使用して、組成物を小さなペレットに造粒する。ペレットは２．３〜３．０ｍｍの直径、２．３〜３．０ｍｍの長さを有する。次いで、ペレットを試験用の試料に成形する。表３は、実施例および比較試料の組成物に含まれる各成分のｐｈｒおよびおおよその重量パーセントでの量を示している。
【０１３３】
ペレットを、上記のＶＯＣ法で、揮発性有機化学物質（ＶＯＣ）について試験する。結果を表３に示す。
【０１３４】
ペレットの機械的特性についても試験する。結果を表３に示す。
【表３】
2020535290.tif 000014
【０１３５】
４．結果
表３に示すように、（Ａ）ポリプロピレン（ＹＵＰＬＥＮＥ（商標）ＢＸ３９００）、（Ｂ）ポリオレフィンエラストマー（ＥＮＧＡＧＥ（商標）８２００）、（Ｃ）式（Ｉ）を有する化合物（例えば、バルビツール酸）、（Ｄ）タルク添加剤（ＪｅｔＦｉｌ（商標）７００）および酸化防止添加剤（ＩＲＧＡＮＯＸ（商標）Ｂ  ２２５）を含有する組成物である本発明実施例１〜２は、式（Ｉ）を有する化合物を欠いていて、かつ自動車産業の技術状態を代表するＣＳ１と比較して、アルデヒド濃度の低下を有利に示す。
【０１３６】
特定の理論に拘束されることを望まないが、出願者らは、式（Ｉ）を有する化合物（例えば、バルビツール酸）が、組成物中に存在するアルデヒド（例えば、ホルムアルデヒド、アセトアルデヒド、アクロレインなど）と反応し、組成物のアルデヒド濃度を有利に除去（すなわち、低減）すると考えている。
【０１３７】
さらに、本発明の実施例１〜２は、ＣＳ１と比較して驚くほどかつ予想外に同様のまたは改善された機械的特性を示し、発明例１〜２は、自動車内装部品などの物品を作製するのに好適であることを示している。
【０１３８】
本開示は、本明細書に含まれる実施形態および例示に限定されないが、以下の特許請求の範囲の範囲内の実施形態の一部分および異なる実施形態の要素の組み合わせを含むそれらの実施形態の修正形態を含むことが特に意図される。
【国際調査報告】
2020535290.tif 000017
2020535290.tif 000018